"アノード、カソード、前記アノードと前記カソードの間の発光層および前記アノードと前記発光層の間の正孔輸送層を備える、有機発光素子であって、前記正孔輸送層が、三重項エネルギー準位を有する正孔輸送材料、および正孔輸送材料の三重項エネルギー準位よりも低い三重項エネルギー準位を有する三重項消光単位ただし、前記三重項消光単位はフラーレンを含まないを含む、有機発光素子。前記三重項消光単位が、前記正孔輸送材料と混合した三重項消光材料である、請求項1に記載の有機発光素子。前記三重項消光単位が、前記正孔輸送材料と化学結合している、請求項1に記載の有機発光素子。前記正孔輸送材料が、ポリマーであり、前記三重項消光単位が、前記ポリマーの主鎖中、かつ/または前記ポリマーの1以上の側鎖または1以上の末端基中の繰り返し単位として提供される、請求項3に記載の有機発光素子。前記ポリマーが、置換されていてもよいアミン繰り返し単位を含む、請求項4に記載の有機発光素子。前記ポリマーが、式Vの繰り返し単位を含む、請求項5に記載の有機発光素子:上式で、Ar1およびAr2は、出現ごとに、独立に、置換されていてもよいアリールもしくはヘテロアリール基から選択され、nは、1以上、好ましくは1または2であり、RはHであるかまたは置換基、好ましくは置換基であり;xおよびyは、各々独立に、1、2または3であり;かつ、式Vの繰り返し単位中の前記アリールもしくはヘテロアリール基のいずれかは、直接結合または二価の連結原子もしくは基によって連結することができる。nが2である、請求項6に記載の有機発光素子。各々のRが、独立に、アルキル、Ar3、またはAr3基の分枝鎖または直鎖、好ましくは-Ar3rから選択され、Ar3が、出現ごとに、独立に、置換されていてもよいアリールもしくはヘテロアリールから選択され、rが、少なくとも1で、1、2または3であってもよい、請求項6または7に記載の有機発光素子。R、Ar1、およびAr2の各出現が、各々、置換されていてもよいフェニルである、請求項8に記載の有機発光素子。前記ポリマーが、前記三重項消光繰り返し単位以外の、少なくとも1つの置換されていてもよいアリーレンもしくはヘテロアリーレン繰り返し単位を含むことをさらに含む、請求項4~9のいずれか一項に記載の有機発光素子。前記置換されていてもよいアリーレンもしくはヘテロアリーレン繰り返し単位が、置換されていてもよいフルオレン繰り返し単位である、請求項10に記載の有機発光素子。前記置換されていてもよいフルオレン繰り返し単位が、式IVを有する、請求項11~13のいずれか一項に記載のポリマー:上式で、R1およびR2は、独立に、水素;Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-COOで置き換えられてよく、前記アルキル基の1以上のH原子は、ハロゲンで置き換えられてよい;アルキル、この際、前記アルキル基の1以上の隣接していないC原子は、O、S、N、C=Oおよび-COOで置き換えられてよく、かつ前記アルキル基の1以上のH原子は、ハロゲンによるかまたはArによって置き換えられてよい;ならびに架橋性基から選択される。前記三重項消光単位が、前記正孔輸送材料と混合されている、請求項1~12のいずれか一項に記載の有機発光素子。前記三重項消光単位が、前記正孔輸送材料に結合している、請求項1~12のいずれか一項に記載の有機発光素子。前記正孔輸送材料が、ポリマーであり、前記三重項消光単位が、前記ポリマー主鎖中の繰り返し単位、前記ポリマー主鎖の側鎖またはポリマー末端基として提供される、請求項14に記載の有機発光素子。前記三重項消光単位が、多環芳香族炭化水素、例えば2,6-アントラセン、9,10-アントラセンおよびその誘導体;アンタントレンおよびその誘導体など;ジスチルアリールおよびその誘導体、例えばジスチリルベンゼン、ジスチリルビフェニル、スチルベン、フルベン、ジベンゾフルベン、ペリレン、線状ポリエン2-6アルケンおよび環状ポリエンなどからなる群から選択され、その各々が1個以上の置換基で置換されていてもよい、請求項1~15のいずれか一項に記載の有機発光素子。置換されていてもよい2,6結合アントラセン繰り返し単位および置換されていてもよい架橋性繰り返し単位を含む、ポリマー。請求項17に記載のポリマーであって、前記アントラセン繰り返し単位が、式Iを有する、ポリマー:上式で、a、bおよびcは、独立に、0、1、2または3であり、R3、R4およびR5は、出現ごとに、独立に、Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-C=OO-で置き換えられてよく、前記アルキル基の1以上のH原子は、ハロゲンで置き換えられてよい;およびアルキル、この際、前記アルキル基の1以上の隣接していないC原子は、O、S、N、C=Oおよび-COO-で置き換えられてよく、かつ前記アルキル基の1以上のH原子は、ハロゲンによるかまたはArによって置き換えられてよいから選択される。前記アントラセン繰り返し単位が、式Ia:を有する、請求項18に記載のポリマー。bが2であり、各々のR4が独立に、置換されていてもよいフェニルである、請求項18または19に記載のポリマー。各々のR4が、少なくとも1つのアルキル基で置換されているフェニルである、請求項20に記載のポリマー。置換されていてもよいアミン繰り返し単位をさらに含む、請求項17~21のいずれか一項に記載のポリマー。前記置換されていてもよいアミン繰り返し単位が、式Vを有する、請求項22に記載のポリマー:上式で、Ar1およびAr2は、出現ごとに、独立に、置換されていてもよいアリールまたはヘテロアリール基から選択され、nは、1以上、好ましくは1または2であり、RはHであるかまたは置換基、好ましくは置換基であり;xおよびyは、各々独立に、1、2または3であり;かつ、式Vの繰り返し単位中の前記アリールもしくはヘテロアリール基のいずれかは、直接結合または二価の連結原子もしくは基によって連結することができる。nが2である、請求項23に記載のポリマー。各々のRが、独立に、アルキル、Ar3、またはAr3基の分枝鎖または直鎖、好ましくは-Ar3rから選択され、Ar3が、出現ごとに、独立に、置換されていてもよいアリールもしくはヘテロアリールから選択され、rが、少なくとも1で、1、2または3であってもよい、請求項23または24に記載のポリマー。R、Ar1およびAr2の各出現が、各々、置換されていてもよいフェニルである、請求項25に記載のポリマー。アントラセン繰り返し単位以外の、少なくとも1つの置換されていてもよいアリーレンもしくはヘテロアリーレン繰り返し単位を含む、請求項17~26のいずれか一項に記載のポリマー。前記架橋性単位が、架橋性基で置換されているアリーレンもしくはヘテロアリーレン繰り返し単位を含む、請求項27に記載のポリマー。前記置換されていてもよいアリーレンもしくはヘテロアリーレン繰り返し単位が、置換されていてもよいフルオレン繰り返し単位である、請求項27または28に記載のポリマー。前記置換されていてもよいフルオレン繰り返し単位が、次式を有する、請求項27~29のいずれか一項に記載のポリマー:上式で、R1およびR2は、独立に、水素;Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-COOで置き換えられてよく、前記アルキル基の1以上のH原子は、ハロゲンで置き換えられてよい;およびアルキル、この際、前記アルキル基の1以上の隣接していないC原子は、O、S、N、C=Oおよび-COO-で置き換えられてよく、かつ前記アルキル基の1以上のH原子は、ハロゲンによるかまたはArによって置き換えられてよい;ならびに架橋性基から選択される。前記架橋性基が、架橋性ベンゾシクロブタンを含む、請求項28~30のいずれか一項に記載のポリマー。請求項17~31のいずれか一項に記載のポリマーをアノードの上に溶媒中の溶液から堆積させることにより正孔輸送層を形成する段階と;前記溶媒を蒸発させ、少なくとも一部の前記架橋性繰り返し単位を架橋する段階と;発光材料を前記正孔輸送層の上に溶媒中の溶液から堆積させることにより発光層を形成する段階と;カソードを前記発光層の上に堆積する段階を含む、有機発光素子を形成する方法。置換されていてもよいアントラセン繰り返し単位、および次式の置換されていてもよい繰り返し単位を含む、ポリマー:上式で、Ar1およびAr2は、各々、独立に、請求項23に記載の置換されていてもよいアリールもしくはヘテロアリール基を表し、各々のAr3は、独立に、請求項25に記載のアリールもしくはヘテロアリール基を表す。第1の態様において、本発明は、アノード、カソード、アノードとカソードの間の発光層およびアノードと発光層の間の正孔輸送層を備える、有機発光素子を提供する。この際、正孔輸送層は、三重項エネルギー準位を有する正孔輸送材料、および正孔輸送材料の三重項エネルギー準位よりも低い三重項エネルギー準位を有する三重項消光単位ただし、前記三重項消光単位はフラーレンを含まないを含む。三重項消光単位は、正孔輸送材料と混合した三重項消光材料であってもよい。三重項消光単位は、正孔輸送材料と化学結合していてもよい。正孔輸送材料は、ポリマーであってもよく、三重項消光単位は、前記ポリマーの主鎖中、かつ/または前記ポリマーの1以上の側鎖または1以上の末端基中の繰り返し単位として提供されてもよい。ポリマーは、置換されていてもよいアミン繰り返し単位を含んでもよい。ポリマーは、式Vの繰り返し単位を含んでもよい:上式で、Ar1およびAr2は、出現ごとに、独立に、置換されていてもよいアリールもしくはヘテロアリール基から選択され、nは、1以上、好ましくは1または2であり、RはHであるかまたは置換基、好ましくは置換基であり;xおよびyは、各々独立に、1、2または3であり;式Vの繰り返し単位中のアリールもしくはヘテロアリール基のいずれかは、直接結合または二価の連結原子もしくは基によって連結することができる。上式で、nは2であってもよい。各々のRは、独立に、アルキル、Ar3、またはAr3基の分枝鎖または直鎖、好ましくは-Ar3rから選択され、Ar3は、出現ごとに、独立に、置換されていてもよいアリールもしくはヘテロアリールから選択されてもよく、rは、少なくとも1で、1、2または3であってもよい。R、Ar1、およびAr2の各出現は、各々、置換されていてもよいフェニルであってもよい。ポリマーは、三重項消光繰り返し単位以外の、少なくとも1つの置換されていてもよいアリーレンもしくはヘテロアリーレン繰り返し単位を含むことをさらに含んでもよい。置換されていてもよいアリーレンもしくはヘテロアリーレン繰り返し単位は、置換されていてもよいフルオレン繰り返し単位であってもよい。置換されていてもよいフルオレン繰り返し単位は式IVを有してもよい:上式で、R1およびR2は、独立に、水素;Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-COOで置き換えられてよく、前記アルキル基の1以上のH原子は、ハロゲンで置き換えられてよい;アルキル、この際、前記アルキル基の1以上の隣接していないC原子は、O、S、N、C=Oおよび-COO-で置き換えられてよく、かつ前記アルキル基の1以上のH原子は、ハロゲンによるかまたはArによって置き換えられてよい;ならびに架橋性基から選択される。三重項消光単位は、正孔輸送材料と混合されていてもよい。三重項消光単位は、正孔輸送材料と結合していてもよい。正孔輸送材料は、ポリマーであってもよく、三重項消光単位は、ポリマー主鎖中の繰り返し単位、ポリマー主鎖の側鎖またはポリマー末端基として提供されてもよい。三重項消光単位は、多環芳香族炭化水素、例えば2,6-アントラセン、9,10-アントラセンおよびその誘導体など;アンタントレンおよびその誘導体;ジスチルアリールおよびその誘導体、例えばジスチリルベンゼン、ジスチリルビフェニル、スチルベン、フルベン、ジベンゾフルベン、ペリレン、線状ポリエン2-6アルケンおよび環状ポリエンなどからなる群から選択され、その各々は1以上の置換基で置換されていてもよい。第2の態様において、本発明は、置換されていてもよい2,6結合アントラセン繰り返し単位および置換されていてもよい架橋性繰り返し単位を含むポリマーを提供する。第2の態様によれば、アントラセン繰り返し単位は、式Iを有してもよい:上式で、a、bおよびcは、独立に、0、1、2または3であり、R3、R4およびR5は、出現ごとに、独立に、Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-C=OO-で置き換えられてよく、前記アルキル基の1以上のH原子は、ハロゲンで置き換えられてよい;およびアルキル、この際、前記アルキル基の1以上の隣接していないC原子は、O、S、N、C=Oおよび-COO-で置き換えられてよく、かつ前記アルキル基の1以上のH原子は、ハロゲンによるかまたはArによって置き換えられてよいから選択される。第2の態様によれば、アントラセン繰り返し単位は、式Iaを有してもよい:第2の態様によれば、各々のR4は、独立に、置換されていてもよいフェニルであってもよい。第2の態様によれば、各々のR4は、少なくとも1つのアルキル基で置換されているフェニルであってもよい。第2の態様によれば、ポリマーは、置換されていてもよいアミン繰り返し単位を含んでもよい。第2の態様によれば、置換されていてもよいアミン繰り返し単位は、式Vを有してもよい:上式で、Ar1およびAr2は、出現ごとに、独立に、置換されていてもよいアリールもしくはヘテロアリール基から選択され、nは、1以上、好ましくは1または2であり、RはHであるかまたは置換基、好ましくは置換基であり;xおよびyは、各々独立に、1、2または3であり;かつ、式Vの繰り返し単位中の前記アリールもしくはヘテロアリール基のいずれかは、直接結合または二価の連結原子もしくは基によって連結することができる。第2の態様によれば、nは2であってもよい。第2の態様によれば、各々のRは、独立に、アルキル、Ar3、またはAr3基の分枝鎖または直鎖、好ましくは-Ar3rから選択されてもよく、Ar3は、出現ごとに、独立に、置換されていてもよいアリールもしくはヘテロアリールから選択され、rは、少なくとも1で、1、2または3であってもよい。第2の態様によれば、R、Ar1、およびAr2の各出現は、各々、置換されていてもよいフェニルであってもよい。第2の態様によれば、ポリマーは、アントラセン繰り返し単位以外の少なくとも1個の置換されていてもよいアリーレンもしくはヘテロアリーレン繰り返し単位を含んでもよい。第2の態様によれば、架橋性単位は、架橋性基で置換されたアリーレンまたはヘテロアリーレン繰り返し単位を含んでもよい。第2の態様によれば、置換されていてもよいアリーレンもしくはヘテロアリーレン繰り返し単位は、置換されていてもよいフルオレン繰り返し単位であってもよい。第2の態様によれば、置換されていてもよいフルオレン繰り返し単位は、次式を有してもよい:上式で、R1およびR2は、独立に、水素;Ar、この際、Arは、ハロゲン;CN;およびアルキルから選択される1以上の置換基で置換されていてもよいアリールもしくはヘテロアリールからなる群から選択され、前記アルキル基の1以上の隣接していないC原子は、O、S、N、C=Oおよび-COOで置き換えられてよく、前記アルキル基の1以上のH原子は、ハロゲンで置き換えられてよい;アルキル、この際、前記アルキル基の1以上の隣接していないC原子は、O、S、N、C=Oおよび-COO-で置き換えられてよく、かつ前記アルキル基の1以上のH原子は、ハロゲンによるかまたはArによって置き換えられてよい;ならびに架橋性基から選択される。第2の態様によれば、架橋性基は、架橋性ベンゾシクロブタンを含んでもよい。第3の態様では、本発明は、第2の態様に従うポリマーをアノードの上に溶媒中の溶液から堆積させることにより、正孔輸送層を形成する段階;溶媒を蒸発させ、少なくとも一部の架橋性繰り返し単位を架橋する段階;発光材料を正孔輸送層の上に溶媒中の溶液から堆積させることにより、発光層を形成する段階;およびカソードを発光層の上に堆積させる段階を含む、有機発光素子を形成する方法を提供する。第4の態様では、本発明は、置換されていてもよいアントラセン繰り返し単位および置換されていてもよい次式の繰り返し単位を含むポリマーを提供する:上式で、Ar1およびAr2は、各々、独立に、上記のような置換されていてもよいアリールもしくはヘテロアリール基を表し、各々のAr3は、独立に、上記のようなアリールもしくはヘテロアリール基を表す。第4の態様の繰り返し単位は、本発明の第2の態様においてに記載される通りであってよく、第4の態様のポリマーは、第2の態様に関して説明されるいずれのさらなる繰り返し単位も含んでよい。本発明は、図面を参照してより詳細に説明される。図1に関して、本発明の一実施形態に従うOLEDは、アノード2、正孔輸送層3、有機発光層4およびカソード5を有する基板1を含む。図2に関して、稼働中、アノード2から注入された正孔と、カソード5から注入された電子は、有機発光層4の再結合領域4aで再結合して励起子を形成し、放射性崩壊によって光hvが放射される。しかし、正孔と電子の再結合によって形成された励起子の全てが放射性崩壊を受けるものではなく、これらの励起子が素子寿命に有害となり得る。特に、一重項または三重項励起子は、再結合領域4aが正孔輸送層3との界面に近い場合に特に、発光層4から正孔輸送層3に移動する可能性がある。さらに、三重項励起子は一般に比較的長寿命の種であり、したがってたとえ再結合領域4aが正孔輸送層3と発光層4の間の界面から比較的離れていても正孔輸送層3に移動する可能性がある。その上、発光層4を通過して正孔輸送層に到達する電子から、正孔輸送層3で励起子が形成される可能性がある。いかなる理論にも縛られることを望むものではないが、励起子が正孔輸送層に存在することは、素子性能に有害であると考えられる。例えば、励起子-励起子相互作用は、正孔輸送層の正孔輸送材料で超励起状態の形成をもたらす可能性があり、これらの高エネルギー状態が素子の稼働寿命および/または効率の低下を引き起こす可能性がある。本発明者らは、2,6結合アントラセン繰り返し単位を正孔輸送ポリマーに含めることにより、素子性能を改善することができることを見出した。この場合もやはり、いかなる理論にも縛られることを望むものではないが、この改善は、少なくとも一部分、アントラセン単位が励起子を受け入れることに起因すると考えられる。本発明の一実施形態を図3に図示する。この実施形態では、発光層4中の発光材料でエネルギーS1Eの一重項励起子が形成される。この励起子は放射性崩壊して基底状態S0Eとなり、蛍光を生じる。エネルギーT1Eの三重項励起子も発光材料で形成されるが、この励起子の放射性崩壊は、形式上禁じられている。この三重項励起子は、正孔輸送層3に移動する可能性があり、この繰り返し単位の三重項エネルギー準位T1HTがT1Eよりも低い場合に、正孔輸送層3の正孔輸送ポリマーの正孔輸送繰り返し単位HTによって三重項励起子が受容される場合がある。正孔輸送繰り返し単位の分解を防ぐため、三重項励起子をT1HTからT1Qに移動させるために、T1HTよりも低い三重項励起状態のエネルギー準位T1Qを有する2,6-アントラセン消光繰り返し単位などの三重項消光単位を提供する。正孔輸送材料の三重項エネルギー準位および消光材料は、例えば、Y.V.Romaovskiietal,PhysicalReviewLetters,2000,855,p1027およびA.vanDijkenetal,JournaloftheAmericanChemicalSociety,2004,126,p7718に記載されるように、それらのリン光スペクトルから決定することができる。さらに、またはあるいは、三重項消光剤としての使用に適した多数の材料の三重項エネルギー準位は、HandbookofPhotochemistry,2ndEdition,StevenLMurov,IanCarmichaelandGordonLHugに見出すことができる。同様に、正孔輸送繰り返し単位の一重項励起状態のエネルギー準位が、2,6-アントラセン繰り返し単位のものよりも高い場合、正孔輸送層3の正孔輸送繰り返し単位の一重項励起子は、2,6-アントラセン繰り返し単位に移動する可能性がある。この場合、2,6-アントラセン繰り返し単位に移動した一重項励起子は、放射性蛍光崩壊を受ける可能性がある。2,6-アントラセン繰り返し単位は、1以上の置換基で置換されていてもよい。好ましい置換基は、アルキルである。三重項消光単位は、一連の材料から選択されてよく、その1以上、例えば1以上の単環式もしくは多環式環を含み、1以上のアルケニル基またはアルキニル基を含んでいてもよい芳香族または複素芳香族化合物、例えば多環芳香族炭化水素、例えば2,6-アントラセン、9,10-アントラセンおよびその誘導体など;アンタントレンおよびその誘導体;ジスチルアリールおよびその誘導体、例えばジスチリルベンゼン、ジスチリルビフェニル、スチルベン、フルベン、ジベンゾフルベン、ペリレン、線状ポリエン2-6アルケンおよび環状ポリエンなど、例えばシクロオクタテトラエンなど、ならびに、その内容が参照により本明細書に援用されるHandbookofPhotochemistry,2ndEdition,StevenLMurov,IanCarmichaelandGordonLHugに記載されるさらなる材料を、2,6-アントラセン繰り返し単位に加えて、または代わるものとして使用することができる。各々の前記三重項消光単位は、置換されていてもよく、例えば、以下から選択される1以上の置換基で置換されてよい:1以上の隣接していないC原子が、O、S、置換N、C=Oおよび-COO-で置き換えられてよく、前記アルキル基の1以上のH原子が、F、または、1以上の基R4で置換されていてもよいアリールもしくはヘテロアリールで置き換えられてよい、アルキル、1以上の基R4で置換されていてもよいアリールもしくはヘテロアリール、NR52、OR5、SR5、フッ素、ニトロおよびシアノ;この際、各々のR4は、独立に、1以上の隣接していないC原子を、O、S、置換N、C=Oおよび-COO-で置き換えることのできるアルキルであり、前記アルキル基の1以上のH原子はFで置き換えることができ、各々のR5は、独立に、アルキルおよび1以上のアルキル基で置換されていてもよいアリールまたはヘテロアリールからなる群から選択される。好ましい置換基としては、アルキル基、例えばC1-20アルキル、または1以上のアリール基、例えばフェニルが挙げられ、各々の前記アリール置換基は、例えば1以上のアルキル基で、それ自体が置換されていてもよい。例となるジスチリルアリール化合物には、以下のものが挙げられる:例となるアンタントレン化合物には、以下のものが挙げられる:上式で、Akは、アルキル、特に分枝鎖または直鎖C1-10アルキルである。特に好ましいアルキル基は、n-ブチル、t-ブチル、n-ヘキシルおよびn-オクチルである。例となるペリレン三重項消光単位は、次式Aを有する:上式で、R1’~R4’は、随意の置換基、例えばアルキル例、C1-20アルキル、置換されていてもよいアリール例、置換されていてもよいフェニル、アルコキシ、チオエーテルおよびアミンからなる群から選択される置換基である。好ましい置換基は、アルキル、より好ましくは分枝アルキル;およびフェニル、より好ましくはアルキル置換フェニルである。置換基R1’~R4’は、2位、5位、8位および11位に存在し得る。R基の少なくとも1つは、正孔輸送材料との結合を含む。三重項消光単位は、正孔輸送材料、および、正孔輸送層を形成するために使用する組成物中に存在し得る任意のその他の成分と物理的に混合されている化合物であってもよいし、あるいは、それは、正孔輸送材料と、または存在する場合にこれらのその他の成分の1つと結合していてもよい。正孔輸送材料が正孔輸送ポリマーである場合、三重項消光単位は、ポリマー主鎖中の繰り返し単位、ポリマー主鎖から垂下する1以上の側基、または1以上のポリマー末端基として提供され得る。三重項消光単位は、少なくとも2つの重合可能な基、例えば金属触媒クロスカップリング反応に関与することのできる脱離基などで置換された三重項受け入れ繰り返し単位を含むモノマーを重合することにより、正孔輸送ポリマーの主鎖に結合させることができる3個以上の脱離基を含むモノマーの重合が、3個以上の脱離基が反応する場合に、ポリマーに分岐点を作ることになることは当然理解される。三重項受け入れ単位のsp2炭素原子上の脱離基の置換をこの目的に使用することができる。例となる脱離基としては、下により詳細に説明される、スズキまたはヤマモト重合反応で使用するためのハロゲンおよびボロン酸またはエステル基が挙げられる。三重項受け入れ単位は、正孔輸送ポリマーのどんな繰り返し単位とも結合することができる。一実施形態では、このポリマーは、三重項を受け入れる繰り返し単位、下に記載される式Vの繰り返し単位などの正孔輸送単位およびアリーレン共繰り返し単位、例えば下に記載される式IVの繰り返し単位を含む。正孔輸送材料が正孔輸送ポリマーである場合、ペリレンを側鎖としてポリマーの主鎖に共有結合させることができ、それは、以下の置換されていてもよい構造単位を含み得る:この構造単位は、例えば、下の式IIに示されるように、C2、C5、およびC8の位置のいずれか1箇所以上で置換されてよい:上式で、R1’、R2’、およびR3’は、各々、独立に、上に定義されるような随意の置換基を表す。1つの好ましい実施形態では、置換基R1’、R2’、およびR3’の全てが存在する。R1’、R2’、およびR3’は、ペリレンの縮合環を保護するように働き得る。R1’、R2’、およびR3’の各々は、t-ブチルを表してもよい。ペリレンは、スペーサー基を介して正孔輸送ポリマーの主鎖に連結することができる。スペーサー基は、共役していても共役していなくてもよい。共役スペーサー基には、例えば、フェニレンが含まれる。非共役スペーサー基には、例えば、アルキレンが含まれる。ペリレンは、ポリマー主鎖の中に直接的に連結させることもできる。一実施形態では、ペリレン単位が結合しているポリマーの主鎖中の繰り返し単位は、フルオレン、より好ましくは9,9二置換フルオレンを含むことが好ましい。ペリレン単位は、例えば式VII~Xに示されるように、フルオレン単位の9-置換基subsitutentとして提供されてよい:上式で、R1、R1’、R2’、およびR3’は、上に定義される通りであり;R5’は、スペーサー基、好ましくはアルキレン、アリーレン特にフェニレン、酸素、窒素、硫黄またはそれらの組合せ、特にアリールアルキルであり;かつ、nは、1~10である。R1は、Hまたは置換基、例えば置換されていてもよいC1-C20アルキルもしくはアリール基を表す。ペリレン単位が共役ポリマーの主鎖中の繰り返し単位として提供される実施形態に関して、ペリレン単位は、隣接する繰り返し単位に直接結合されているか、またはスペーサー基を介して結合されていてよい。ペリレン単位はどんな位置を介して結合されていてもよく、どんな位置で置換されていてもよい。この実施形態に従う好ましい繰り返し単位には、式XIおよびXIIが含まれる:上式で、R1’、R2’、およびR5’は、上に定義される通りである。式XIおよびXIIは、その8位および11位を介するペリレン単位の連結を説明するが、2位、5位、8位および11位のうちの2つの任意の組合せを介して該単位が連結される、類似する繰り返し単位が提供され得ることは当然理解される。ペリレン単位が正孔輸送ポリマーの末端基として共有結合されている実施例に関して、好ましい末端基は、式XIIIおよびXIVを有する:上式で、R1’、R2’、R3’、およびR5’は、上に定義される通りである。ポリマーは、好ましくは線状ポリマーであり、ペリレン末端基は、ポリマー鎖の一方または両方の端部に存在する。正孔輸送ポリマーを製造するのに適したペリレンモノマーの一部の例を下に示す:例となる三重項消光アンタントレン繰り返し単位には、以下のものが挙げられる:上式で、は、繰り返し単位をポリマー鎖の中に連結するための連結点を表し、Akは、アルキル、特に分枝鎖または直鎖C1-10アルキルである。特に好ましいアルキル基は、n-ブチル、t-ブチル、n-ヘキシルおよびn-オクチルである。三重項受け入れ単位は、1つの重合可能な基、例えば金属触媒クロスカップリング反応に関与することのできる脱離基、例えばハロゲンまたはボロン酸もしくはエステルで置換された化合物を、ポリマーの脱離基と反応させることにより、正孔輸送ポリマーの側基または末端基として得ることができる。あるいは、下に図示されるようにモノマーの置換基として側基を提供することにより、正孔輸送ポリマーの中に側基を組み込むことができる:上式で、PGは、上記のような脱離基などの重合可能な基、または重合可能な二重結合を表す。広範囲にわたるさらなる繰り返し単位がポリマーに存在してよく、例となるさらなるポリマーの繰り返し単位を以下に記載する。正孔輸送繰り返し単位適した正孔輸送繰り返し単位は、アノードの仕事関数の約0.5eV以内、約0.3eV以内であってよいHOMO準位、あるいはアノードと正孔輸送層例えば正孔注入層などとの間の層の仕事関数またはHOMO準位を、素子の正孔輸送層にもたらす単位であり得る。正孔輸送繰り返し単位は、アノードの、またはアノードと正孔輸送層との間の層のHOMO準位よりも浅いすなわち、真空に近いHOMO準位を正孔輸送ポリマーにもたらすことができる。正孔輸送ポリマーは、正孔輸送層から発光層への十分な正孔輸送をもたらすために、発光層のHOMOの約0.3eV以内のHOMO準位を正孔輸送層にもたらすことができる。正孔輸送ポリマーのHOMO準位は、例えば、サイクリックボルタンメトリーによって測定することができる。例となるポリマーの正孔輸送繰り返し単位としては、アリールアミン繰り返し単位、特に式Vの繰り返し単位が挙げられる:上式で、Ar1およびAr2は、出現ごとに、独立に、置換されていてもよいアリールもしくはヘテロアリール基から選択され、nは、1以上、好ましくは1または2であり、RはHであるかまたは置換基、好ましくは置換基であり、xおよびyは、各々独立に、1、2または3である。アリールエンおよびヘテロアリールエンは、本明細書において、それぞれ、縮合および非縮合アリール基の両方と、縮合および非縮合ヘテロアリール基の両方が含まれる。Rは、好ましくはアルキル、Ar3、またはAr3基の分枝鎖または直鎖、例えば-Ar3rであり、Ar3は、出現ごとに、独立に、アリールまたはヘテロアリールから選択され、rは、少なくとも1で、1、2または3であってもよい。Ar1、Ar2およびAr3のいずれかは、独立に、1個以上の置換基で置換されてよい。好ましい置換基は、以下から成る基R3から選択される:アルキル1以上の隣接していないC原子は、O、S、置換N、C=Oおよび-COO-で置き換えることができ、前記アルキル基の1以上のH原子は、Fまたは1以上の基R4で置換されていてもよいアリールもしくはヘテロアリールで置き換えることができる、1以上の基R4で置換されていてもよいアリールもしくはヘテロアリール、NR52、OR5、SR5、フッ素、ニトロおよびシアノ;この際、各々のR4は、独立に、1以上の隣接していないC原子を、O、S、置換N、C=Oおよび-COO-で置き換えることのできるアルキルであり、前記アルキル基の1以上のH原子はFで置き換えることができ、各々のR5は、独立に、アルキルおよび1以上のアルキル基で置換されていてもよいアリールまたはヘテロアリールからなる群から選択される。Rは、例えば下記のような架橋性基を含んでよい。式Vの繰り返し単位中のアリール基またはヘテロアリール基のいずれかは、直接結合または二価の連結原子もしくは基によって連結され得る。好ましい二価の連結原子および基としては、O、S;置換N;および置換Cが挙げられる。存在する場合、R3、R4または二価連結基の置換Nまたは置換Cは、独立に、出現ごとに、それぞれ、R6がアルキルまたは置換されていてもよいアリールもしくはヘテロアリールである、NR6またはCR62であり得る。アリール基またはヘテロアリール基R6の随意の置換基は、R4またはR5から選択され得る。1つの好ましい配置では、Rは、Ar3であり、Ar1、Ar2およびAr3の各々は、独立に、1以上のC1-20アルキル基で置換されていてもよい。式1を満たす特に好ましい単位としては、式1~3の単位が挙げられる:上式で、Ar1およびAr2は、上に定義される通りであり;Ar3は、置換されていてもよいアリールもしくはヘテロアリールである。存在する場合、Ar3の好ましい置換基としては、Ar1およびAr2に関して記載される置換基、特にアルキル基およびアルコキシ基が挙げられる。Ar1、Ar2およびAr3は、好ましくはフェニルであり、その各々は、独立に、上記の1個以上の置換基で置換されてよい。もう一つの好ましい配置では、式Vのアリール基またはヘテロアリール基は、フェニルであり、各々のフェニル基は、1以上のアルキル基で置換されていてもよい。もう一つの好ましい配置では、Ar1、Ar2およびAr3は、フェニルであり、その各々は、1以上のC1-20アルキル基で置換されてよく、r=1である。もう一つの好ましい配置では、Ar1およびAr2はフェニルであり、その各々は、1以上のC1-20アルキル基で置換されてよく、Rは、各々のフェニルが1以上のアルキル基で置換されてよい3,5-ジフェニルベンゼンである。さらにもう一つの好ましい配置では、Ar1、Ar2およびAr3は、フェニルであり、その各々は、1以上のC1-20アルキル基で置換されてよく、r=1であり、Ar1およびAr2は、OまたはS原子によって連結されている。さらにもう一つの好ましい配置では、Ar1、Ar2およびAr3は、フェニルであり、その各々は、1以上のC1-20アルキル基で置換されてよく、r、xおよびyは全て1であり、n=2であり、Ar1およびAr2は、OまたはS原子によって連結されている。さらなる繰り返し単位置換されていてもよい2,6-アントラセン繰り返し単位に加えて、ポリマーは、別の置換されていてもよいアリーレン繰り返し単位または置換されていてもよいヘテロアリーレン繰り返し単位をさらに含むことができる。例となるアリーレン繰り返し単位は、例えば、Adv.Mater.200012231737-1750に開示され、それには、J.Appl.Phys.1996,79,934に開示される1,4-フェニレン繰り返し単位;欧州特許第0842208号に開示されるフルオレン繰り返し単位;例えば、Macromolecules2000,336,2016-2020に開示されるインデノフルオレン繰り返し単位;および、例えば、欧州特許第0707020号に開示されるスピロフルオレン繰り返し単位が含まれる。これらの繰り返し単位の各々は、置換されていてもよい。置換基の例としては、C1-20アルキルまたはアルコキシなどの可溶化基;フッ素、ニトロまたはシアノなどの電子吸引基;およびポリマーのガラス転移温度Tgを上昇させる置換基が挙げられる。特に好ましいアリーレン繰り返し単位は、置換されていてもよい2,7結合フルオレン、最も好ましくは式IVの繰り返し単位を含む:上式で、R1およびR2は、独立にHまたは置換基であり、R1およびR2は、連結されて環を形成することができる。R1およびR2は、好ましくは、水素;1以上の隣接していないC原子を、O、S、N、C=Oおよび-COO-で置き換えることのできる、置換されていてもよいアルキル;置換されていてもよいアリールもしくはヘテロアリール、特に1以上のアルキル基で置換されているアリールもしくはヘテロアリール、例えばC1-20アルキル;および、置換されていてもよいアリールアルキルまたはヘテロアリールアルキルからなる群から選択される。より好ましくは、R1およびR2の少なくとも1つは、置換されていてもよいアルキルalky、例えばC1-C20アルキル、またはアリール、特にフェニル、基を含む。R1およびR2は、各々、独立に、アリールもしくはヘテロアリール基の線状もしくは分枝鎖を含んでよく、それらの基の各々、例えば上記の式Ar3rの基は、独立に置換されてよい。R1またはR2がアリールまたはヘテロアリールを含む場合、好ましい随意の置換基としては、1以上の隣接していないC原子を、O、S、N、C=Oおよび-COO-で置き換えることのできるアルキル基が挙げられる。R1及び/またはR2は、例えば下記のような架橋性基を含んでよい。架橋性基は、スペーサー基、例えば1以上の隣接していないC原子がO、S、N、C=Oおよび-C=OO-で置換されていてよい、置換されていてもよいアルキル基によって、フルオレン単位から一定間隔に置かれてよい。置換基R1およびR2以外の、フルオレン単位の随意の置換基は、1以上の隣接していないC原子を、O、S、N、C=Oおよび-COO-で置き換えることのできるアルキル、置換されていてもよいアリール、置換されていてもよいヘテロアリール、アルコキシ、アルキルチオ、フッ素、シアノおよびアリールアルキルからなる群から選択されることが好ましい。架橋性基および繰り返し単位架橋性繰り返し単位は、例えば式IVおよびVの繰り返し単位に関して上に具体的に記載されるように、架橋性基で置換された前述の繰り返し単位のいずれか1つとして提供され得る。適した架橋性基としては、置換されていてもよいアクリレート基またはビニル基などの架橋性二重結合を含む基、特に末端=CH2二重結合、置換縮合を含むされていてもよいオキセタンおよび置換縮合を含むされていてもよいシクロブタン、例えばベンゾシクロブタンを含む基が挙げられる。重合方法共役電荷輸送ポリマーの作製に好ましい方法は、金属錯体触媒の金属原子が、アリールもしくはヘテロアリール基とモノマーの脱離基の間に挿入される金属挿入を含む。例となる金属挿入法は、例えば、国際公開第00/53656号に記載されるスズキ重合、および、例えば、T.Yamamoto,ElectricallyConductingAndThermallyStableπ-ConjugatedPolyarylenesPreparedbyOrganometallicProcesses,ProgressinPolymerScience1993,17,1153-1205に記載されるヤマモト重合である。ヤマモト重合の場合、ニッケル錯体触媒が使用され、スズキ重合の場合、パラジウム錯体触媒が使用される。例えば、ヤマモト重合による線状ポリマーの合成では、2個の反応性ハロゲン基を有するモノマーが使用される。同様に、スズキ重合の方法によれば、少なくとも1個の反応性基は、ボロン酸またはボロン酸エステルなどのホウ素誘導体基であり、もう一方の反応性基は、ハロゲンである。好ましいハロゲンは、塩素、臭素およびヨウ素であり、最も好ましくは臭素である。したがって、本願を通じて説明される繰り返し単位は、適した脱離基を担持するモノマーから誘導されることが理解されるであろう。同様に、末端基または側基は、適した脱離基の反応によってポリマーに結合させることができる。スズキ重合は、レギオレギュラー、ブロックおよびランダム共重合体を調製するために使用することができる。特に、ホモポリマーまたはランダム共重合体は、一方の反応性基がハロゲンであり、もう一方の反応性基がホウ素誘導体基である場合に、調製することができる。あるいは、ブロックまたはレギオレギュラー特にAB共重合体は、第1のモノマーの両方の反応性基がホウ素であり、第2のモノマーの両方の反応性基がハロゲンである場合に調製することができる。ハロゲン化物の代替物として、金属挿入に関与する能力のあるその他の脱離基としては、トシレート、メシレートおよびトリフレートを含む基が挙げられる。発光層発光層での使用に適した発光材料としては、小分子、ポリマーおよびデンドリマー材料、ならびにその組成物が挙げられる。層3での使用に適した発光ポリマーとしては、共役ポリマー、例えば、ポリp-フェニレンビニレンなどの置換されていてもよいポリアリーレンビニレンおよび、置換されていてもよいポリアリーレン、例えば:ポリフルオレン、特に、2,7結合9,9ジアルキルポリフルオレンまたは2,7結合9,9ジアリールポリフルオレン;ポリスピロフルオレン、特に2,7結合ポリ-9,9-スピロフルオレン;ポリインデノフルオレン、特に2,7結合ポリインデノフルオレン;ポリフェニレン、特にアルキルまたはアルコキシ置換ポリ-1,4-フェニレンなどが挙げられる。そのようなポリマーは、例えば、Adv.Mater.200012231737-1750およびその中の参考文献に開示される通りである。本発明に従う素子中の発光材料として使用するためのポリマーは、上記のような置換されていてもよいアリーレンもしくはヘテロアリーレン繰り返し単位、特に上記の式IVのフルオレン繰り返し単位から選択される繰り返し単位を含んでよい。発光ポリマー、特に青色発光ポリマーは、上記のような置換されていてもよいアリーレンもしくはヘテロアリーレン繰り返し単位、およびアリールアミン繰り返し単位、特に上記のような式Vの繰り返し単位を含んでよい。発光層は、発光材料だけで構成されてもよいし、この材料を1以上のさらなる材料と組み合わせて含んでもよい。特に、発光ポリマーは、正孔および/または電子輸送材料とブレンドしてもよいし、あるいは、例えば、国際公開第99/48160号に開示されるように、正孔および/または電子輸送材料と共有結合させてもよい。発光共重合体は、例えば、国際公開第00/55927号および米国特許第6353083号に開示されるように、発光領域と、正孔輸送領域および電子輸送領域のうちの少なくとも1つを含むことができる。正孔輸送領域および電子輸送領域のうちの一方しか設けられていない場合、エレクトロルミネッセンス領域は、正孔輸送および電子輸送機能性のもう一方も提供することができる。例えば、上記のようなアミン単位は、正孔輸送も発光機能性も提供することができる。発光繰り返し単位および正孔輸送繰り返し単位と電子輸送繰り返し単位の一方または両方を含む発光共重合体は、前記単位を、米国特許6353083号のようにポリマー主鎖中に、またはポリマー主鎖から垂下するポリマー側基に設けることができる。発光層は、ホスト材料および少なくとも1つの発光ドーパントを含んでよい。ホスト材料は、ドーパントの不在下で光自体を放つ、上記のような材料であり得る。ホスト材料およびドーパントを1つの素子で使用する場合、ドーパントだけが発光してもよい。あるいは、ホスト材料および1以上のドーパントが発光してもよい。白色光は、複数の光源からの発光、例えば、ホストと1以上のドーパントの両方からの発光または複数のドーパントからの発光によって生成することができる。蛍光発光ドーパントの場合、一重項励起子をホスト材料から蛍光発光ドーパントへ移動させることができるように、ホスト材料の一重項励起状態のエネルギー準位S1は、蛍光発光ドーパントのエネルギー準位よりも高くなければならない。同様に、リン光発光ドーパントの場合には、三重項励起子をホスト材料から蛍光発光ドーパントに移動させることができるように、ホスト材料の三重項励起状態のエネルギー準位T1は、リン光発光ドーパントのエネルギー準位よりも高くなければならない。発光ドーパントは、ホスト材料と物理的に混合してもよいし、発光ドーパントと電荷輸送材料の結合に関して上に記載されるものと同じ方法で、ホスト材料と化学結合させてもよい。適した発光ドーパントは、以下により詳細に記載される。発光層は、パターニングされていてもパターニングされていなくてもよい。パターニングされていない層を含む素子は、例えば照明源として使用することができる。白色発光素子はこの目的に特に適している。パターニングされた層を含む素子は、例えば、アクティブマトリックスディスプレイであってもよいし、パッシブマトリックスディスプレイであってもよい。アクティブマトリックスディスプレイの場合、パターニングされたエレクトロルミネッセンス層は、パターニングされたアノード層およびパターニングされていないカソードと組み合わせて使用される。パッシブマトリックスディスプレイの場合、アノード層は、平行なストライプ状のアノード材料、ならびにアノード材料に垂直に配置された平行なストライプ状のエレクトロルミネッセンス材料およびカソード材料で形成され、この際、ストライプ状のエレクトロルミネッセンス材料およびカソード材料は、一般に、フォトリソグラフィによって形成されるストライプ状の絶縁材料カソードセパレータによって分離されている。発光ドーパント発光層において蛍光またはリン光発光ドーパントとして使用することのできる材料としては、置換されていてもよい式IIIの錯体:を含む金属錯体が挙げられ、上式で、Mは、金属であり;L1、L2およびL3の各々は、配位基であり;qは、整数であり;rおよびsは、各々独立に0または整数であり;a.qb.rc.sの合計は、Mで利用可能な配位座の数に等しい。上式で、aは、L1の配位座の数であり、bは、L2の配位座の数であり、cは、L3の配位座の数である。重元素Mは、強いスピン軌道カップリングを誘導して、急速な項間交差および三重項またはそれよりも高い状態からの発光リン光を可能にする。適した重金属Mとしては:-ランタニド金属、例えばセリウム、サマリウム、ユウロピウム、テルビウム、ジスプロシウム、ツリウム、エルビウムおよびネオジムなど;ならびに-d-ブロック金属、特に2列および3列のもの、すなわち、39~48番および72~80番の元素、特にルテニウム、ロジウム、パラジウム、レニウム、オスミウム、イリジウム、白金および金。イリジウムが特に好ましい。f-ブロック金属に適した配位基には、酸素供与系または窒素供与系、例えばカルボン酸、1,3-ジケトナート、ヒドロキシカルボン酸、アシルフェノールおよびイミノアシル基を含むシッフ塩基などが含まれる。公知のように、発光ランタニド金属錯体は、金属イオンの第一励起状態よりも高い三重項励起エネルギー準位を有する増感基群を必要とする。発光は、金属のf-f遷移から生じるので、発光色は金属の選択によって決定される。鋭い発光は通常狭く、ディスプレイ用途に有用な純色の発光をもたらす。d-ブロック金属は、三重項励起状態からの発光に特に適している。これらの金属は、ポルフィリンまたは式IVの二座配位子などの炭素供与体または窒素供与体と有機金属錯体を形成する:上式で、Ar4およびAr5は、同じであっても異なっていてもよく、独立に、置換されていてもよいアリールもしくはヘテロアリールから選択され;X1およびY1は、同じであっても異なっていてもよく、独立に、炭素または窒素から選択され;Ar4およびAr5は、縮合していてよい。X1が炭素であり、Y1が窒素である配位子が特に好ましい。二座配位子の例を下に示す。Ar4およびAr5の各々は、1個以上の置換基を有することができる。これらの置換基の2個以上を連結させて、環、例えば芳香環を形成することができる。特に好ましい置換基としては、国際公開第02/45466号、同第02/44189号、米国特許出願公開第2002-117662号および同第2002-182441号に開示されるような、錯体の発光をブルーシフトさせるために使用することができるフッ素またはトリフルオロメチル;特開2002-324679号に開示されるようなアルキル基またはアルコキシ基;国際公開第02/81448号に開示されるような、発光材料として使用された場合に錯体への正孔輸送を助けるために使用することのできるカルバゾール;欧州特許第1245659号に開示されるような、さらなる基の付着のための配位子を官能化する働きをすることができる臭素、塩素またはヨウ素;ならびに、国際公開第02/66552号に開示されるような、金属錯体の溶液処理性を獲得または向上させるために使用することのできるデンドロンが挙げられる。発光デンドリマーは、一般に1以上のデンドロンと結合した発光コアを含み、この際、各々のデンドロンは、1つの分岐点および2以上の樹枝状の分岐を含む。好ましくは、デンドロンは、少なくとも部分的に共役し、コアおよび樹状分岐のうちの少なくとも1つは、アリールもしくはヘテロアリール基を含む。d-ブロック元素とともに使用するのに適したその他の配位子としては、ジケトナート、特にアセチルアセトナートacac;トリアリールホスフィンおよびピリジンが挙げられ、その各々が置換されていてよい。主族金属錯体は、配位子に基づく発光、または電荷移動発光を示す。これらの錯体に関して、発光色は、配位子ならびに金属の選択によって決定される。広い範囲の蛍光低分子量金属錯体が公知であり、有機発光素子において実証されている[例えば、Macromol.Sym.12519971-48、米国特許第5,150,006号、同第6,083,634号および同第5,432,014号参照]。二価もしくは三価金属に適した配位子としては:例えば酸素-窒素もしくは酸素-酸素供与性原子をもつオキシノイド、通常、置換基酸素原子をもつ環窒素原子、または置換基酸素原子をもつ置換基窒素原子もしくは酸素原子、例えば8-ヒドロキシキノレートおよびヒドロキシキノキサリノール-10-ヒドロキシベンゾhキノリナトIIなど、ベンザゾールIII、シッフ塩基、アゾインドール、クロモン誘導体、3-ヒドロキシフラボン、ならびにカルボン酸、例えばサリシラトアミノカルボキシレートおよびエステルカルボキシレートなどが挙げられる。随意の置換基としては、発光色を変更することのできるヘテロ芳香環上のハロゲン、アルキル、アルコキシ、ハロアルキル、シアノ、アミノ、アミド、スルホニル、カルボニル、アリールまたはヘテロアリールが挙げられる。さらなる層OLEDは、アノードとカソードの間に正孔輸送層3および発光層4以外の層を含むことができ、その例は下に記載される。導電性有機材料または無機材料から形成することのできる、導電性正孔注入層を、アノードから半導体ポリマーの1または複数の層への正孔注入を支援するために、アノードと発光層の間に設けることができる。ドープされた有機正孔注入材料の例としては、置換されていてもよい、ドープされたポリエチレンジオキシチオフェンPEDT、特に欧州特許第0901176号および同第0947123号に開示されるポリスチレンスルホネートPSSなどの電荷平衡化ポリ酸でドープされたPEDT、ポリアクリル酸またはフッ素化スルホン酸、例えばNafion登録商標;米国特許第5723873号および同第5798170号に開示されるポリアニリン;ならびに、置換されていてもよいポリチオフェンまたはポリチエノチオフェンが挙げられる。導電性無機材料の例としては、遷移金属酸化物、例えばJournalofPhysicsD:AppliedPhysics1996,2911,2750-2753に開示されるVOx、MoOxおよびRuOxなどが挙げられる。1以上のさらなる電荷輸送層または電荷ブロッキング層、例えばさらなる正孔輸送層、1以上の電荷輸送層、1以上の電子ブロッキング層および1以上の正孔ブロッキング層を設けてもよい。カソードカソード5は、エレクトロルミネッセンス層への電子の注入を可能にする仕事関数を有する材料から選択される。カソードと発光層の発光材料との間の有害な相互作用の可能性特にカソードと発光層が直接接触している場合などのその他の要因が、カソードの選択に影響を及ぼす。カソード5は、アルミニウムの層などの単一材料で構成されてよい。あるいは、カソードは、複数の金属、例えば国際公開第98/10621号に開示されるようなカルシウムおよびアルミニウムなどの低仕事関数材料と高仕事関数材料からなる二層;国際公開第98/57381号、Appl.Phys.Lett.2002,814,634および国際公開第02/84759号に開示されるような元素バリウム;あるいは、電子の注入を助けるための金属化合物の薄層、特にアルカリまたはアルカリ土類金属の酸化物またはフッ化物、例えば国際公開第00/48258号に開示されるようなフッ化リチウムの薄層;Appl.Phys.Lett.2001,795,2001に開示されるようなフッ化バリウム;および酸化バリウムを含んでよい。素子への電子の効率的な注入をもたらすために、カソードは、好ましくは3.5eV未満、より好ましくは3.2eV未満、最も好ましくは3eV未満の仕事関数を有する。金属の仕事関数は、例えば、Michaelson,J.Appl.Phys.4811,4729,1977において見出すことができる。カソードは、不透明であっても透明であってもよい。透明なカソードは、アクティブマトリックス素子に特に有利である。それはかかる素子において透明なアノードを通した発光が、発光画素の下に位置する駆動回路によって少なくとも部分的に遮られるためである。透明なカソードは、透明となるのに十分な薄さの電子注入材料の層を含む。一般に、この層の側面の導電率は、その薄さの結果として低くなる。この場合、電子注入材料の層は、酸化インジウムスズなどの透明な導電性材料のより厚い層と組み合わせて使用される。透明なカソード素子は、透明なアノードを有する必要はなく当然ながら、完全に透明な素子が望まれる場合は除く、そのため、底部の発光素子に使用される透明なアノードが、アルミニウムの層などの反射性材料の層で置き換えられるか、または補われてよいことは、当然理解される。透明なカソード素子の例は、例えば、英国特許第2348316号に開示されている。封止OLED素子は、水分および酸素に対して敏感な傾向がある。したがって、水分および酸素が素子中に侵入するのを防ぐために、基板は、良好なバリア特性を有することが好ましい。基板は、一般にガラスであるが、特に素子の柔軟性が望ましい場合は、代わりとなる基板を使用してもよい。例えば、基板は、交互になったプラスチック層とバリア層からなる基板を開示する米国特許第6268695号にあるようなプラスチックかまたは欧州特許第0949850号に開示される薄いガラスとプラスチックの積層体を含んでよい。素子は、水分および酸素の侵入を防ぐために封止材図示せずで封止されることが好ましい。適した封止材には、ガラスシート、適したバリア特性を有するフィルム、例えば二酸化ケイ素、一酸化ケイ素、窒化ケイ素または例えば、国際公開第01/81649号に開示されるようなポリマーと誘電体を交互に積み重ねたものなど、あるいは、例えば、国際公開第01/19142号に開示されるような気密容器が挙げられる。透明なカソード素子の場合には、一酸化ケイ素または二酸化ケイ素などの透明な封止層をミクロンレベルの厚さに堆積することができるが、1つの好ましい実施形態では、そのような層の厚さは、20~300nmの範囲内である。基板または封止材を透過し得るいずれの大気中の水分および/または酸素も吸収するためのゲッター材料を基板と封止材の間に配置してもよい。溶液処理正孔輸送層3および発光層4は、真空蒸着および溶媒中の溶液からの堆積を含む、任意のプロセスによって堆積させることができる。正孔輸送ポリマーを堆積させて正孔輸送層3を形成する際、正孔輸送ポリマーの架橋性繰り返し単位を架橋させて、ポリマーを実質的に不溶性にし、それにより、発光層5を堆積させるために使用した溶媒によって正孔輸送ポリマーを実質的に溶解せずに、溶液処理法により発光層5を形成させる。架橋性繰り返し単位は、任意の適した手段、例えばUV照射または加熱によって架橋させることができる。正孔輸送層3および発光層4の一方または両方がポリアリーレン、例えばポリフルオレンなどを含む場合、溶液堆積に適した溶媒には、トルエンおよびキシレンなどのモノ-もしくはポリ-アルキルベンゼンが含まれる。特に好ましい溶液堆積技法には、印刷およびコーティング技法、好ましくはスピンコーティングおよびインクジェット印刷が含まれる。スピンコーティングは、発光材料のパターニングが不必要な素子、例えば照明用途または単純なモノクロ分割ディスプレイに特に適している。インクジェット印刷は、高情報量ディスプレイ、特にフルカラーディスプレイに特に適している。第1の電極の上にパターニングされた層を設け、一色モノクロ素子の場合または多色マルチカラー、特にフルカラー素子の場合印刷用のウェルを規定することによって、素子にインクジェット印刷することができる。パターニングされた層は、一般に、例えば、欧州特許第0880303号に記載されるように、ウェルを規定するようにパターニングされたフォトレジストの層である。ウェルの代わりの方法として、パターニングされた層の内部に規定されたチャネルにインクを印刷してもよい。特に、フォトレジストをパターニングすると、ウェルとは違って、複数の画素の上にまたがり、チャネル端で開閉することのできるチャネルを形成することができる。その他の溶液堆積技法としては、浸漬コーティング、ロール印刷およびスクリーン印刷が挙げられる。モノマー合成三重項消光モノマーは、以下のプロセスに従って、例えば、TCIEuropeより入手可能なジブロモアントラキノンから始めて調製することができる。ポリマー実施例1正孔輸送ポリマーは、国際公開第00/53656号に記載されるようにスズキ重合によって、以下のモノマーと2モルのモノマー1の重合により形成した。このポリマーの重量平均分子量は458,000、数平均分子量は96,000であった。比較ポリマー1比較目的のため、2モルのモノマー1を2モルの2,7-ジブロモ-9,9-ジオクチルフルオレンに置き換えたことを除いて、同じポリマーを形成した。素子実施例1次の構造を有する有機発光素子を形成した:ITO/HIL/HTL/LE/カソード上式で、HILは、正孔注入材料を含む正孔注入層であり、HTLは、ポリマー実施例1を約20nmの厚さにスピンコーティングすることにより形成した正孔輸送層であり;LEは、約70nmの厚さに形成した、赤色リン光材料とブレンドした式IVのフルオレン繰り返し単位ならびに式Vの青色および緑色発光アミン繰り返し単位を含む発光ポリマーを含む白色発光層であり;カソードは、約5nmまでの厚さの金属フッ化物、アルミニウム約200nmおよび銀約100nmの三層構造を含む。比較目的のため、比較ポリマー1をポリマー実施例1の代わりに用いることを除いて、比較素子1を上記のように形成した。結果を下の表に要約する。表中で、T80は、素子の輝度が定電流でその初期値の80に低下するまでの時間であり、CIEx,yは、CIE1931色空間色度図上の座標である。素子のT80は、2,6-アントラセン繰り返し単位をポリマーに含めることによって、約50増加する。さらに、2,6-アントラセン繰り返し単位の蛍光から生じる光が正孔輸送層から放射されるが、全体的に素子から放射される色の変化はごくわずかである。本発明を、具体的な例となる実施形態に関して説明したが、本明細書に開示される特徴の様々な修正、変更および/または組合せは、以下の特許請求の範囲に示される発明の範囲から逸脱することなく、当業者に明らかであることは当然理解される。"